(57)【特許請求の範囲】
【請求項１】
化学組成が、質量％で、Ａｌ：４．４％以上５．５％未満、Ｆｅ：１．４％以上２．１％未満、Ｍｏ：１．５％以上５．５％未満、残部：Ｔｉおよび不純物からなり、前記不純物のうちのＳｉ：０．１％未満およびＣ：０．０１％未満であり、かつ、前記不純物の総量：０．３％未満であり、
金属組織が、針状マルテンサイト粒および針状α粒の短軸方向の幅が平均３μｍ以下である微細針状組織、および、等軸α粒の平均粒径が５μｍ以下である微細等軸状組織のいずれか一方または両方であり、さらに、粒界α相の体積率が１％以下であり、かつ、粒界α相の短軸方向の幅が平均３μｍ以下である、α＋β型チタン合金部材。
【請求項２】
超塑性加工用である、請求項１に記載のα＋β型チタン合金部材。
【請求項３】
質量％で、Ａｌ：４．４％以上５．５％未満、Ｆｅ：１．４％以上２．１％未満、Ｍｏ：１．５％以上５．５％未満、残部：Ｔｉおよび不純物からなり、前記不純物のうちのＳｉ：０．１％未満およびＣ：０．０１％未満であり、かつ、前記不純物の総量：０．３％未満である化学組成を有する素材を、β変態点以上の温度域から、β変態点での冷却速度が５０〜１００℃／秒となるように冷却する、請求項１または２のいずれかに記載の、α＋β型チタン合金部材の製造方法。
【発明の詳細な説明】
【技術分野】
【０００１】
本発明はα＋β型チタン合金部材およびその製造方法に関する。
【背景技術】
【０００２】
チタン合金は、軽量かつ高強度であり、耐食性にも優れることから、様々な分野で活用されている。特に、最汎用合金であるＴｉ−６Ａｌ−４Ｖ合金（６質量％Ａｌおよび４質量％含有Ｔｉ合金）は、以前から航空宇宙分野で活用されており、近年では自動車分野などへも適用され始めている。
【０００３】
その一方で、Ｔｉ−６Ａｌ−４Ｖ合金などのチタン合金は、加工性や切削性に乏しく加工が難しいとともに複雑な形状を有する部品は削り出しにより製造せざるを得ないため、歩留りが低いことに起因して製造コストが高いという問題がある。
【０００４】
この問題を解決する方法の一つとして、相変態に起因する変態超塑性現象、または結晶粒が微細であることに起因する微細結晶粒（構造）超塑性現象を活用した超塑性加工法が知られる。
【０００５】
超塑性とは、材料をある特定の条件下で加工した際に、低流動応力を維持したままネッキングを生じることなく、金属材料では数１００〜数１０００％に及ぶ破断伸びを示す性質である。超塑性加工法は、この性質を利用して複雑な形状を有する部品を精密に塑性加工する。
【０００６】
しかし、超塑性加工法によりＴｉ−６Ａｌ−４Ｖ合金を加工するには、一般に約９００℃以上の高温、および１×１０−３ｓ−１以下の低歪速度の加工条件を選択する必要がある。このため、超塑性加工に用いる金型の寿命が短くなることや生産性が低いことなど、いまだに多くの問題がある。
【０００７】
また、超塑性加工に供する素材は、５〜１０μｍの微細等軸組織を有する必要もあるが、Ｔｉ−６Ａｌ−４Ｖ合金ではこの微細等軸組織を得ることが難しいことも生産性を低下させる要因の一つになっている。
【０００８】
さらに、Ｔｉ−６Ａｌ−４Ｖ合金では、β相安定化元素として高価なＶを用いており、材料コストが高いという問題もある。
【０００９】
特許文献１には、質量％で、Ａｌ：４．４％以上５．５％未満、Ｆｅ：１．４％以上２．１％未満、Ｍｏ：１．５％以上５．５％未満を含有し、不純物であるＳｉ：０．１％未満およびＣ：０．０１％未満、残部がＴｉおよび不純物からなる化学組成を有するチタン合金であって、Ｔｉ−６Ａｌ−４Ｖ合金と同等以上の室温強度、室温延性および疲労強度を有するとともに熱間加工性および冷間加工性に優れるα＋β型チタン合金が開示されている。
【００１０】
特許文献２には、質量％で、Ａｌ：３．０％以上５．０％以下、Ｖ：２．１％以上３．７％以下、Ｍｏ：０．８５％以上３．１５％以下、Ｏ：０．１５％以下、さらに、Ｆｅ、Ｎｉ、ＣｏおよびＣｒのうちの１種または２種以上を含有し、かつ、０．８５％≦Ｆｅ＋Ｎｉ＋Ｃｏ＋０．９×Ｃｒ≦３．１５％、および、７％≦２×Ｆｅ＋２×Ｎｉ＋２×Ｃｏ＋１．８×Ｃｒ≦１３％を満足し、残部Ｔｉおよび不純物からなり、Ｔｉ−６Ａｌ−４Ｖ合金よりも低温で超塑性を発現する高強度チタン合金が開示されている。
【先行技術文献】
【特許文献】
【００１１】
【特許文献１】特開２００５−３２０６１８号公報
【特許文献２】特開平３−２７４２３８号公報
【非特許文献】
【００１２】
【非特許文献１】ＣＡＭＰ−ＩＳＩＪ，Ｖｏｌ．２６，（２０１３），１０６５頁
【非特許文献２】ＣＡＭＰ−ＩＳＩＪ，Ｖｏｌ．２６，（２０１３），４４０頁
【発明の概要】
【発明が解決しようとする課題】
【００１３】
特許文献１に開示された発明は、Ｔｉ−６Ａｌ−４Ｖ合金と同等以上の室温強度、室温延性および疲労強度を有するとともに熱間加工性および冷間加工性に優れるα＋β型チタン合金を提供することを目的とするが、このα＋β型チタン合金の超塑性に関する開示はない。
【００１４】
特許文献２により開示されたチタン合金は、Ｔｉ−６Ａｌ−４Ｖ合金と同様にβ相安定化元素として高価なＶを２．１〜３．７質量％含有しており、材料コストが高い。また、このチタン合金を製造するには、超塑性特性を発現させるために、５０％以上の圧下量で熱間加工を行った後に（β変態点−２５０℃）以上β変態点未満の温度で熱処理を行うという複雑な加工熱処理を行う必要があり、この点からも製造コストが嵩む。
【００１５】
本発明は、従来の技術が有するこのような課題に鑑みてなされたものであり、高価な元素であるＶを使用せず、複雑な加工熱処理が不要で単純な熱処理や熱間加工などの加工熱処理により、Ｔｉ−６Ａｌ−４Ｖ合金と同等以上の室温強度を有し、かつ、比較的低温で高歪速度でもくびれを生じず、数１００％以上の塑性伸びを得られる超塑性特性を発現可能なα＋β型チタン合金部材とその製造方法を提供することを目的とする。
【課題を解決するための手段】
【００１６】
本発明者らは、上記課題を解決するために鋭意検討を重ねた結果、
（Ａ）特許文献１により開示された化学組成を有するチタン合金（代表組成：Ｔｉ−５Ａｌ−２Ｆｅ−３Ｍｏ合金）をβ変態点以上の温度域に加熱および保持した後に高速冷却すると、極めて微細な針状組織となり、この微細な針状組織は、一般に超塑性特性を発現する条件とされる微細等軸組織とは異なるにもかかわらず、その後の加工中に微細等軸組織に変化して超塑性特性を発現すること、および、
（Ｂ）このＴｉ−５Ａｌ−２Ｆｅ−３Ｍｏ合金の超塑性特性は、Ｔｉ−６Ａｌ−４Ｖ合金よりも低温かつ高歪速度で発現すること
を知見し、これらの知見Ａ，Ｂに基づいてさらに検討を重ねて、本発明を完成した。本発明は以下に列記の通りである。
【００１７】
（１）化学組成が、質量％で、Ａｌ：４．４％以上５．５％未満、Ｆｅ：１．４％以上２．１％未満、Ｍｏ：１．５％以上５．５％未満、残部：Ｔｉおよび不純物からなり、前記不純物のうちのＳｉ：０．１％未満およびＣ：０．０１％未満であり、かつ、前記不純物の総量：０．３％未満であり、
金属組織が、針状マルテンサイト粒および針状α粒の短軸方向の幅が平均３μｍ以下である微細針状組織、および、等軸α粒の平均粒径が５μｍ以下である微細等軸状組織のいずれか一方または両方である、α＋β型チタン合金部材。
【００１８】
（２）超塑性加工用である、１項に記載のα＋β型チタン合金部材。
【００１９】
（３）粒界α相の体積率が１％以下であり、かつ、粒界α相の短軸方向の幅が平均３μｍ以下である、１または２項に記載のα＋β型チタン合金部材。
【００２０】
（４）質量％で、Ａｌ：４．４％以上５．５％未満、Ｆｅ：１．４％以上２．１％未満、Ｍｏ：１．５％以上５．５％未満、残部：Ｔｉおよび不純物からなり、前記不純物のうちのＳｉ：０．１％未満およびＣ：０．０１％未満であり、かつ、前記不純物の総量：０．３％未満である化学組成を有する素材を、β変態点以上の温度域から、β変態点での冷却速度が５０〜１００℃／秒となるように冷却する、１〜３項のいずれかに記載の、α＋β型チタン合金部材の製造方法。
【発明の効果】
【００２１】
本発明により、高価な添加元素であるＶを使用せず、複雑な加工熱処理が不要でありながら、Ｔｉ−６Ａｌ−４Ｖ合金と同等以上の室温強度を有し、かつ、Ｔｉ−６Ａｌ−４Ｖ合金において超塑性を得られる通常の条件（加工温度９００℃以上、歪速度１×１０−３ｓ−１以下）よりも低い加工温度および高い歪速度で超塑性特性を発現するα＋β型チタン合金部材が提供される。
【００２２】
本発明に係るα＋β型チタン合金部材は、低温での超塑性の発現による金型の高寿命化、生産コストの低下、高歪速度での超塑性発現による生産性の向上、さらには安価汎用元素の活用による素材コストの低減など、その産業上の効果は計り知れないほど大きい。
【図面の簡単な説明】
【００２３】
【図１】図１は、本発明に係るα＋β型チタン合金部材の光学顕微鏡写真の一例であり、微細針状組織を示す。
【図２】図２は、本発明に係るα＋β型チタン合金部材の光学顕微鏡写真の一例であり、微細針状組織および微細等軸状組織の混合組織を示す。
【発明を実施するための形態】
【００２４】
以下、本発明を詳しく説明する。以降の説明では、化学組成または濃度に関する「％」は特に断りがない限り「質量％」を意味する。
【００２５】
１．本発明に係るα＋β型チタン合金部材
【００２６】
（１−１）化学組成
【００２７】
（１−１−１）Ａｌ：４．４％以上５．５％未満
Ａｌは、固溶強化能が高いα相安定化元素であり、Ａｌ含有量が増加すると室温での引張強度が上昇する。Ａｌは、安価な元素であるが、その固溶強化能は大きく、室温でＴｉ−６Ａｌ−４Ｖ合金と同等以上の引張強度（１０００ＭＰａ以上）を得るために、Ａｌ含有量は、４．４％以上であり、好ましくは４．７％以上であり、さらに好ましくは４．８％以上である。
【００２８】
一方、Ａｌを過剰に含有すると、高温および室温での延性や冷間加工性が低下する。室温延性および冷間加工性が低下する理由は、Ａｌが積層欠陥エネルギーを上げ、双晶変形を抑制するためであり、Ａｌ含有量が５．５％以上になると、双晶変形の抑制が顕著になる。そこで、Ａｌ含有量は、５．５％未満であり、好ましくは５．３％以下であり、さらに好ましくは５．１％以下である。
【００２９】
（１−１−２）Ｆｅ：１．４％以上２．１％未満
Ｆｅは、比較的安価なβ相安定化置換型固溶元素であり、Ｆｅ含有量にしたがって引張強度が上昇する。また、Ｆｅは高いβ相安定化能を示す元素であるため、その含有量を少なくすることが可能である。室温で１０００ＭＰａ以上の引張強度を得るために、Ｆｅ含有量は、１.４％以上であり、好ましくは１．６％以上であり、さらに好ましくは１．８％以上である。
【００３０】
一方、Ｆｅは、Ｔｉ中で凝固偏析し易く、数百ｋｇ以上の大型インゴットでは２．１％以上含有するとＦｅの偏析が顕著になる。このため、Ｆｅ含有量は、２．１％未満であり、好ましくは２．０％以下である。
【００３１】
（１−１−３）Ｍｏ：１．５％以上５．５％未満
Ｍｏは、β相安定化置換型固溶元素であり、Ｆｅと同様に、室温強度を向上させるだけでなく、熱間加工性および冷間加工性を向上させる。冷間加工性を向上させるために、Ｍｏ含有量は、１．５％以上であり、好ましくは２．４％以上であり、さらに好ましくは２．９％以上である。
【００３２】
一方、Ｍｏを５.５％以上含有すると大型インゴットでの凝固偏析が問題になるため、Ｍｏ含有量は、５．５％未満であり、好ましくは４．９％以下であり、さらに好ましくは４．０％以下である。
【００３３】
（１−１−４）残部
上記以外の残部は、Ｔｉおよび不純物であり、不純物のうちのＳｉ：０．１％未満、Ｃ：０．０１％未満であり、かつ、前記不純物の総量：０．３％未満である。
【００３４】
不純物としてのＳｉを０．１％以上含有し、不純物としてのＣを０．０１％以上含有すると、室温延性、熱間加工性および冷間加工性に悪影響を及ぼす。このため、Ｓｉ含有量は０．１％未満であるとともにＣ含有量は０．０１％未満である。
【００３５】
Ｓｉ，Ｃ以外のその他の不純物元素は、本効果を阻害しない範囲であれば含有してもよい。その他の不純物元素としては、Ｏ、Ｎ、Ｈ、Ｐ、Ｓ、Ｃｌ、Ｍｇ、Ｃｒ、Ｎｉ、Ｓｎ等が例示される。
【００３６】
さらに、ＳｉおよびＣを含めた不純物元素の総量は、室温延性、熱間加工性および冷間加工性を維持する観点から、０．３％未満である。
【００３７】
（１−１−５）Ｍｏ当量
本発明では、β相安定度の指標であり、下記（１）式により求められるＭｏ当量を、０．５〜７．０の範囲とすることが望ましい。
［Ｍｏ］eq＝［Ｍｏ］＋２．９［Ｆｅ］−［Ａｌ］    ・・・・・（１）
【００３８】
Ｍｏ当量が０．５未満であると、焼入れ性が低く、加工熱処理の際に高温でβ→α相変態が生じ、針状α粒や等軸α粒が粗大化することがある。一方、Ｍｏ当量が７．０を超えると、β相分率が高くなり、室温での強度が１０００ＭＰａ未満に低下するおそれがある。このため、Ｍｏ当量は０．５以上７．０以下であることが好ましい。
【００３９】
（１−２）金属組織
【００４０】
図１は、本発明に係るα＋β型チタン合金部材の光学顕微鏡写真の一例であり、微細針状組織を示す。図２は、本発明に係るα＋β型チタン合金部材の光学顕微鏡写真の一例であり、微細針状組織および微細等軸状組織の混合組織を示す。
【００４１】
金属組織は、針状マルテンサイト粒および針状α粒の短軸方向の幅が平均３μｍ以下である微細針状組織、および、等軸α粒の平均粒径が５μｍ以下である微細等軸状組織のいずれか一方または両方である。
【００４２】
針状組織の場合、針状マルテンサイト粒および針状α粒の短軸方向の幅が平均３μｍを超えると、高温保持後の加工中に針状α粒の分断が生じ難くなり、大きな伸びを得られない。したがって、針状マルテンサイト粒および針状α粒の短軸方向の幅は平均３μｍ以下である。
【００４３】
一方、等軸α粒の場合、周囲をβ相で覆われており、このβ粒が変形することにより、針状α粒よりも変形が容易である。このため、等軸α粒の場合、平均粒径が５μｍまで許容される。したがって、等軸α粒の平均粒径は５μｍ以下である。
【００４４】
また、粒界α相が存在すると伸びが低下することがあり、粒界α相の体積率が１％を超えると加工時の伸びの低下が大きくなる。このため、粒界α相の体積率は１％以下であることが望ましい。
【００４５】
また、粒界α相の短軸方向の幅が平均３μｍを超えると、同様に加工率の低下が顕著になることがあるため、粒界α相の短軸方向の幅は平均３μｍ以下であることが望ましい。
【００４６】
針状マルテンサイト粒および針状α粒（針状粒）の平均幅、等軸α粒（等軸粒）の平均粒径、粒界α相の短軸方向の平均幅は、いずれも、光学顕微鏡観察用の試験片を採取し、ＣもしくはＴ断面（長手方向に垂直な断面）を観察面とする埋め込み研磨試料を作製し、硝フッ酸水溶液（硝酸濃度：約１２％、フッ酸濃度：約１．５％）を用いて室温でエッチングした後に、５００倍の倍率で各視野からランダムに１０カ所測定し、計２０視野測定した際の平均値を算出することにより、求める。
【００４７】
さらに、粒界α相が確認できた素材については、光学顕微鏡観察用の埋め込み試料から、５００倍の倍率で画像解析することで面積率を測定し、３視野の平均値を粒界α相の面積率とする。
【００４８】
（１−３）形状
丸棒や角棒、さらには板が例示される。
【００４９】
（１−４）超塑性の発現機構
超塑性は、上述したように、微細結晶粒超塑性と変態超塑性の２つに大別される。本発明に係るα＋β型チタン合金部材において発現する超塑性は微細結晶粒超塑性である。以下、微細結晶粒超塑性の発現機構を説明する。
【００５０】
微細結晶粒超塑性は、加工前組織が微細等軸状組織を有する材料を約０．５Ｔｍ以上の一定温度で、比較的低歪速度で変形させる際に生じる現象である。微細等軸状組織については、組織が微細なほど超塑性が生じ易く、また微細組織を維持し易い二相合金の方が超塑性に適する。本発明に係るα＋β型チタン合金では、α／β相比が１に近いほど超塑性を発現し易い。したがって、加工温度でα／β相比が１に近くなるように、合金の化学組成を設定することが好ましい。
【００５１】
最近、例えば非特許文献１，２に、本発明に係るα＋β型チタン合金系のＴｉ−５Ａｌ−２Ｆｅ−３Ｍｏ合金において、特定の熱処理条件で熱処理を施すと、短軸方向の幅が数十ｎｍ〜数μｍの針状マルテンサイト粒や針状α粒からなる微細針状組織を得られることが報告された。
【００５２】
従来、超塑性特性の発現には、微細等軸状組織が必要であるとされてきた。しかし、この文献に記載されたＴｉ−５Ａｌ−２Ｆｅ−３Ｍｏ合金、すなわち本発明に係るα＋β型チタン合金の針状組織は極めて微細である。さらに、本発明に係るα＋β型チタン合金に適した超塑性加工温度域である７００〜９００℃で数十分間保持しても、α＋β二相域となるため、針状α粒(針状マルテンサイト粒も高温保持でα相に変態)の粒成長が抑制され、針状α粒の短軸方向の幅が平均３μｍ以下に維持される。このため、本発明に係るα＋β型チタン合金の加工中に加工歪が導入されると、針状α粒の組織分断や動的再結晶を生じ、針状α粒が等軸α粒に変化することにより、α相を取り囲むβ相が連結して塑性流動性が向上し、大きな塑性伸びを得られる。
【００５３】
このように、本発明に係るα＋β型チタン合金は、加工中に、微細針状組織から微細等軸組織へと変化することにより、超塑性特性を発現する。本発明で規定する化学組成と、後述する加工熱処理条件とをともに満足することにより、上記微細針状組織を得ることができ、超塑性を発現できる。
【００５４】
このため、上記のような微細針状組織のみからなる組織であってもよいが、微細針状組織と微細等軸組織とが混合した混合組織であってもよい。旧β粒界に生じる粒界α相は、針状α粒よりも短軸方向の幅が太くなり易く、旧β粒界部分に連続して生じる。このため、組織分断が生じ難く、十分に分断されないと、α相に隣接するβ相に変形が集中し、延性限界に達したところでボイドが発生し、それが連結することにより破断に至ってしまい、大きな伸びが得られないことがある。
【００５５】
なお、超塑性加工の実加工条件は、伸びが２００％程度であるので、本発明では、２００％以上の伸びが発現される場合を超塑性と定義する。
【００５６】
２．本発明に係る製造方法
本発明に係るα＋β型チタン合金部材は、上述した化学組成を有する素材を、β変態点以上の温度域から、β変態点での冷却速度が５０〜１００℃／秒となるように冷却することにより、製造される。
【００５７】
（２−１）加工熱処理条件
本発明の効果を得られる加工熱処理の一例を以下に述べる。
【００５８】
本発明では、比較的単純な加工熱処理により非常に微細な組織を得られる。例えば、β変態点以上へ加熱し、試験片全体の組織をβ相へ変態させた後、水冷などの高速冷却（β変態点での冷却速度は５０〜１００℃／秒）を行うことにより、微細針状組織とすることができる。
【００５９】
この方法では、熱処理前の加工量によらずに微細な組織を得ることができる。もしくは、β域加熱圧延後に同様に高速冷却することにより、微細針状組織および微細等軸組織の混合組織を得ることができる。
【００６０】
（２−２）加工条件の範囲
本発明で、超塑性特性が得られる加工条件は、概ね、加工温度：７００℃以上（好ましくは７００〜９００℃）、歪速度：１×１０−２ｓ−１以下（好ましくは１×１０−４〜１×１０−２ｓ−１）であり、Ｔｉ−６Ａｌ−４Ｖ合金などのチタン合金において超塑性を得られる通常の条件（加工温度９００℃、歪速度１×１０−３ｓ−１以下）と比較すると、より低い加工温度およびより高い歪速度で超塑性を発現することができる。
【００６１】
このため、本発明によれば、低温での超塑性の発現による金型の高寿命化、生産コストの低下、さらには、高歪速度での超塑性発現による生産性の向上が図られる。
【実施例】
【００６２】
本発明を、実施例を参照しながらさらに具体的に説明する。
【００６３】
表１に示す化学組成Ｎｏ．１〜１１を有するチタン合金Ｎｏ．１〜１１をプラズマ溶解した鋳塊をβ域加熱鍛造した後、β域加熱圧延を行い、直径２０ｍｍの丸棒とした。
【００６４】
【表１】
0006696202.tif 000002
【００６５】
得られた素材をそのまま、もしくは、β変態点以上の１０５０℃まで加熱および３０分間保持し、β変態点での冷却速度：７０℃／秒で高速冷却した後、平行部の直径３ｍｍ、長さ６ｍｍの試験片を作製した。
【００６６】
なお、引張試験片の採取時に、その部位近傍から光学顕微鏡観察用の試験片を採取し、Ｃ断面（長手方向に垂直な断面）を観察面とする埋め込み研磨試料を作製し、硝フッ酸水溶液（硝酸濃度：約１２％、フッ酸濃度：約１．５％）を用いて室温でエッチングした後に観察した。
【００６７】
この際、金属組織の形態を確認するとともに、針状マルテンサイト粒および針状α粒（針状粒）の平均幅、等軸α粒（等軸粒）の平均粒径、粒界α相の短軸方向の平均幅（いずれも５００倍の倍率で各視野からランダムに１０カ所測定し、計２０視野測定した際の平均値を算出）を計測した。
【００６８】
なお、針状粒の幅や等軸粒の平均粒径が１μｍ未満の場合、分解能の低い光学顕微鏡では正確な数値が測定できなかったため、表中には１μｍ未満と記載している。さらに、粒界α相が確認できた素材については、光学顕微鏡観察用の埋め込み試料から、粒界α相の面積率（５００倍の倍率で画像解析することで面積率を測定し、３視野の平均値を面積率とした）を算出した。
【００６９】
採取した引張試験片については、昇温速度４５℃／分で７００〜８００℃まで加熱し、１０分間保持した後、歪速度１×１０−３〜１×１０−２ｓ−１の条件で引張特性（引張強度、絞り、突き合わせ伸び）を評価した。
【００７０】
表２に、チタン合金Ｎｏ．１〜１１の素材をそのまま引張試験片に加工し、試験温度８００℃、歪速度１×１０−２ｓ−１の条件で引張試験した結果と、その素材の金属組織の観察結果を示す。
【００７１】
【表２】
0006696202.tif 000003
【００７２】
合金Ｎｏ．Ａ−１〜１１は、いずれも、針状粒および等軸粒の混合組織であり、粒界α相は確認できなかった。
【００７３】
合金Ａ−１〜７の本発明例では、いずれも針状粒の平均幅が３μｍ以下であり、かつ等軸粒の平均粒径が５μｍ以下であり、突き合わせ伸びは２００％以上であった。また、破断試験片の破断部近傍の断面組織でもボイドは確認されなかった。
【００７４】
合金Ａ−８の比較例は、Ａｌ，Ｆｅ，Ｍｏ含有量がいずれも本発明の範囲の下限を下回るため、針状粒の短軸方向の平均幅が大きくなり、突き合わせ伸びが不芳になった。
【００７５】
合金Ａ−９の比較例は、Ｍｏ含有量が本発明の範囲の下限を下回るため、針状粒の短軸方向の平均幅が大きくなり、突き合わせ伸びが不芳になった。
【００７６】
合金Ａ−１０の比較例は、不純物であるＳｉ，Ｃ含有量が本発明の範囲の上限を上回るため、突き合わせ伸びが不芳になった。
【００７７】
さらに、合金Ａ−１０の比較例は、本発明の化学成分系（Ｔｉ−５Ａｌ−２Ｆｅ−３Ｍｏ合金）とは異なる化学成分系（Ｔｉ−６Ａｌ−４Ｖ合金）であるため、合金コストが高い。
【００７８】
表３には、表２と同様に、チタン合金Ｎｏ．１〜１１の素材をそのまま引張試験片に加工し、試験温度７００℃、歪速度１×１０−３ｓ−１の条件で引張試験した結果を示す。
【００７９】
【表３】
0006696202.tif 000004
【００８０】
Ａ−１２〜１８の本発明例は、いずれも、突き合わせ伸びは２００％以上であった。また、破断試験片の破断部近傍の断面組織でもボイドは確認されなかった。
【００８１】
合金Ａ−１９の比較例は、Ａｌ，Ｆｅ，Ｍｏ含有量がいずれも本発明の範囲の下限を下回るため、針状粒の短軸方向の平均幅が大きくなり、突き合わせ伸びが不芳になった。
【００８２】
合金Ａ−２０の比較例は、Ｍｏ含有量が本発明の範囲の下限を下回るため、針状粒の短軸方向の平均幅が大きくなり、突き合わせ伸びが不芳になった。
【００８３】
合金Ａ−２１の比較例は、不純物であるＳｉ，Ｃ含有量が本発明の範囲の上限を上回るため、突き合わせ伸びが不芳になった。
【００８４】
さらに、合金Ａ−２２の比較例は、本発明の化学成分系（Ｔｉ−５Ａｌ−２Ｆｅ−３Ｍｏ合金）とは異なる化学成分系（Ｔｉ−６Ａｌ−４Ｖ合金）であるため、合金コストが高い。
【００８５】
表４には、チタン合金Ｎｏ．１〜１１の素材を、β変態点以上まで加熱した後に高速冷却してから引張試験片に加工し、試験温度８００℃、歪速度１×１０−２ｓ−１の条件で引張試験した結果と、その素材の金属組織の観察結果とを示す。
【００８６】
【表４】
0006696202.tif 000005
【００８７】
合金Ｎｏ．Ｂ−１〜１１は、いずれも、針状粒からなる針状組織であり、等軸粒は確認できなかった。
【００８８】
合金Ｎｏ．Ｂ−１〜７の本発明例では、いずれも針状粒および粒界α相の平均幅は３μｍ以下であり、かつ粒界α相の体積率が１％以下であり、突き合わせ伸びは２００％以上であった。また、破断試験片の破断部近傍の断面組織でもボイドは確認されなかった。
【００８９】
合金Ｂ−８の比較例は、Ａｌ，Ｆｅ，Ｍｏ含有量がいずれも本発明の範囲の下限を下回るため、粒界α相の面積率が大きくなり、突き合わせ伸びが不芳になった。
【００９０】
合金Ｂ−９の比較例は、Ｍｏ含有量が本発明の範囲の下限を下回るため、粒界α相の面積率が大きくなり、突き合わせ伸びが不芳になった。
【００９１】
合金Ｂ−１０の比較例は、不純物であるＳｉ，Ｃ含有量が本発明の範囲の上限を上回るため、突き合わせ伸びが不芳になった。
【００９２】
さらに、合金Ｂ−１１の比較例は、本発明の化学成分系（Ｔｉ−５Ａｌ−２Ｆｅ−３Ｍｏ合金）とは異なる化学成分系（Ｔｉ−６Ａｌ−４Ｖ合金）であるためにこの加工条件では超塑性を発現できず、突き合わせ伸びが不芳になったとともに、合金コストが高い。
【００９３】
表５には、表４と同様に、チタン合金Ｎｏ．１〜１１の素材を、β変態点以上まで加熱した後に高速冷却してから引張試験片に加工し、試験温度７００℃、歪速度１×１０−３ｓ−１の条件で引張試験した結果を示す。
【００９４】
【表５】
0006696202.tif 000006
【００９５】
合金Ｎｏ．Ｂ−１２〜１８は、いずれも、突き合わせ伸びは２００％以上であった。また、破断試験片の破断部近傍の断面組織でもボイドは確認されなかった。
【００９６】
合金Ｂ−１９の比較例は、Ａｌ，Ｆｅ，Ｍｏ含有量がいずれも本発明の範囲の下限を下回るため、突き合わせ伸びが不芳になった。
【００９７】
合金Ｂ−２０の比較例は、Ｍｏ含有量が本発明の範囲の下限を下回るため、突き合わせ伸びが不芳になった。
【００９８】
合金Ｂ−２１の比較例は、不純物であるＳｉ，Ｃ含有量が本発明の範囲の上限を上回るため、突き合わせ伸びが不芳になった。
【００９９】
さらに、Ｂ−２２の比較例は、本発明の化学成分系（Ｔｉ−５Ａｌ−２Ｆｅ−３Ｍｏ合金）とは異なる化学成分系（Ｔｉ−６Ａｌ−４Ｖ合金）であるため、突き合わせ伸びが不芳になった。
【図１】
0006696202.tif 000007
【図２】
0006696202.tif 000008